(57)【要約】【課題】靱性を増加させて、デラミネーションや微細クラックを防止し、熱的安全性及び機械的強度に優れ、既存の基板製造工程によって高剥離強度値を示すことができ、熱衝撃に対する抵抗性に優れたプリント基板用樹脂組成物及びこれを用いたプリント基板を提供する。【解決手段】樹脂組成物は、ＤＧＥＢＡ型エポキシ樹脂にコア−シェル構造のシリコンエラストマー粒子１０が分散されているビスフェノールＡ型エポキシ樹脂、クレゾールノボラックエポキシ樹脂、及びリン系エポキシ樹脂を含む複合エポキシ樹脂と；ビスフェノールＡ系硬化剤と；硬化促進剤と；無機充填剤とを含む。【選択図】図１
2010254942.tif 000002
【特許請求の範囲】
【請求項１】
（ａ）平均エポキシ樹脂当量２００〜４００のＤＧＥＢＡ（ｄｉｇｌｙｃｉｄｙｌ ｅｔｈｅｒ ｏｆ ｂｉｓｐｈｅｎｏｌ Ａ）型エポキシ樹脂にコア−シェル構造のシリコンエラストマー粒子が分散されているビスフェノールＡ型エポキシ樹脂２０〜５０重量％、平均エポキシ樹脂当量１００〜３００のクレゾールノボラックエポキシ樹脂２０〜６０重量％、及び平均エポキシ樹脂当量４００〜８００のリン系エポキシ樹脂２０〜３０重量％を含む複合エポキシ樹脂；
（ｂ）前記複合エポキシ樹脂のエポキシ基の総混合当量に対して０．３〜１．５当量のビスフェノールＡ系硬化剤；
（ｃ）前記複合エポキシ樹脂１００重量部に対して０．１〜１重量部の硬化促進剤；及び
（ｄ）前記複合エポキシ樹脂１００重量部に対して１０〜３０重量部の無機充填剤；を含むことを特徴とする、プリント基板用樹脂組成物。
【請求項２】
前記ＤＧＥＢＡ型エポキシ樹脂に分散されたコア−シェル構造のシリコンエラストマー粒子の含量は、２０〜６０重量％であることを特徴とする、請求項１に記載のプリント基板用樹脂組成物。
【請求項３】
前記コア−シェル構造のシリコンエラストマー粒子は、０．１〜３μｍの平均粒径を持つことを特徴とする、請求項１に記載のプリント基板用樹脂組成物。
【請求項４】
前記硬化剤は、軟化点が１００〜１４０℃、水酸基当量が１００〜１５０であることを特徴とする、請求項１に記載のプリント基板用樹脂組成物。
【請求項５】
前記硬化剤は、前記複合エポキシ樹脂のエポキシ基と前記硬化剤のフェノール性水酸基の割合が、１：０．７〜１：１．３であることを特徴とする、請求項１に記載のプリント基板用樹脂組成物。
【請求項６】
前記硬化促進剤は、イミダゾール系化合物であることを特徴とする、請求項１に記載のプリント基板用樹脂組成物。
【請求項７】
前記硬化促進剤は、２−エチル−４−メチルイミダゾール、１−（２−シアノエチル）−２−アルキルイミダゾール、２−フェニルイミダゾール及びこれらの混合物よりなる群から選ばれる１種以上の化合物であることを特徴とする、請求項６に記載のプリント基板用樹脂組成物。
【請求項８】
前記無機充填剤は、シランカップリング剤で表面処理されたものであることを特徴とする、請求項１に記載のプリント基板用樹脂組成物。
【請求項９】
前記無機充填剤は、不規則な外形を持つことを特徴とする、請求項１に記載のプリント基板用樹脂組成物。
【請求項１０】
請求項１による樹脂組成物を利用して製造されたプリント基板。
【発明の詳細な説明】
【技術分野】
【０００１】
本発明はプリント基板用樹脂組成物及びこれを用いたプリント基板に関するものである。より詳しくは、本発明はコア−シェル構造のシリコンエラストマーを基板用樹脂組成物に導入することにより、多層プリント基板の層間絶縁層として使用するとき、熱的安全性及び機械的強度と靱性（ｔｏｕｇｈｎｅｓｓ）に優れて基板の信頼性を向上させることができるプリント基板用樹脂組成物及びこれを用いたプリント基板に関するものである。
【背景技術】
【０００２】
携帯電話の高機能化、高容量化及びスリム化の趨勢につれて、携帯電話基板の薄板化及び微細パターンの具現とともに追加的に基板内の多様な機能が要求されている。
【０００３】
よって、既存のＶ−プレスを利用して銅箔とプリプレグを一括積層する工法の代わりに、絶縁フィルムを積層した後、微細回路を形成する工法の導入が必要になった。
【０００４】
このような新工法の導入のためには、既存に使用されている絶縁材料とは異なる、メッキ層との密着力が非常に優れた新概念の絶縁材料の開発が要求される。
【０００５】
既存に開発されたビルドアップ用絶縁材料は、デスミア条件によって剥離強度値が０．５〜０．８ｋＮ／ｍ程度を示し、１．０ｋＮ／ｍ以上の値を安定的に示すビルドアップ用絶縁材料は商品化されていない。
【０００６】
ところが、携帯電話の高機能化、高容量化及びスリム化の趨勢につれて、携帯電話基板の薄板化及び微細パターンの具現のためには、携帯電話基板の外層にビルドアップ用絶縁材料を使いながらも、既存のプリプレグやＲＣＣ（ｒｅｓｉｎ ｃｏａｔｅｄ ｃｏｐｐｅｒ）を使用した場合と同等以上の落下信頼性を確保するために、１．０ｋＮ／ｍ以上の剥離強度値を現すことができるビルドアップ用絶縁材料が切実に必要な実情である。
【発明の概要】
【発明が解決しようとする課題】
【０００７】
したがって、本発明は前述したような従来技術の問題点を解決するためになされたもので、本発明の目的は、コア−シェル構造のシリコンエラストマー粒子をエポキシ樹脂組成物に導入することで靱性を増加させて、特に熱衝撃テストでデラミネーション（ｄｅｌａｍｉｎａｔｉｏｎ）や微細クラックを防止することができる高信頼度のプリント基板用樹脂組成物及びこれを用いたプリント基板を提供することにある。
【０００８】
本発明の他の目的は、熱的安全性及び機械的強度に優れ、既存の基板製造工程によって高剥離強度値を示すことができるプリント基板用樹脂組成物及びこれを用いたプリント基板を提供することにある。
【０００９】
本発明のさらに他の目的は、熱衝撃に対する抵抗性に優れたプリント基板用樹脂組成物及びこれを用いたプリント基板を提供することにある。
【課題を解決するための手段】
【００１０】
上記課題を解決するために、本発明の好ましい第１面によれば、（ａ）平均エポキシ樹脂当量２００〜４００のＤＧＥＢＡ（ｄｉｇｌｙｃｉｄｙｌ ｅｔｈｅｒ ｏｆ ｂｉｓｐｈｅｎｏｌ Ａ）型エポキシ樹脂にコア−シェル構造のシリコンエラストマー粒子が分散されているビスフェノールＡ型エポキシ樹脂２０〜５０重量％、平均エポキシ樹脂当量１００〜３００のクレゾールノボラックエポキシ樹脂２０〜６０重量％、及び平均エポキシ樹脂当量４００〜８００のリン系エポキシ樹脂２０〜３０重量％を含む複合エポキシ樹脂；（ｂ）前記複合エポキシ樹脂のエポキシ基の総混合当量に対して０．３〜１．５当量のビスフェノールＡ系硬化剤；（ｃ）前記複合エポキシ樹脂１００重量部に対して０．１〜１重量部の硬化促進剤；及び（ｄ）前記複合エポキシ樹脂１００重量部に対して１０〜３０重量部の無機充填剤；を含む、プリント基板用樹脂組成物が提供される。
【００１１】
前記ＤＧＥＢＡ型エポキシ樹脂に分散されたコア−シェル構造のシリコンエラストマー粒子の含量は、２０〜６０重量％であることが好ましい。
【００１２】
前記コア−シェル構造のシリコンエラストマー粒子は、０．１〜３μｍの平均粒径を持つことが好ましい。
【００１３】
前記硬化剤は、軟化点が１００〜１４０℃、水酸基当量が１００〜１５０であることが好ましい。
【００１４】
前記硬化剤は、前記複合エポキシ樹脂のエポキシ基と前記硬化剤のフェノール性水酸基の割合が、１：０．７〜１：１．３であることが好ましい。
【００１５】
前記硬化促進剤は、イミダゾール系化合物であることが好ましい。また、前記硬化促進剤は、２−エチル−４−メチルイミダゾール、１−（２−シアノエチル）−２−アルキルイミダゾール、２−フェニルイミダゾール及びこれらの混合物よりなる群から選ばれる１種以上の化合物であることがより好ましい。
【００１６】
前記無機充填剤は、シランカップリング剤で表面処理されたものであることが好ましい。また、前記無機充填剤は、不規則な外形を持つことが好ましい。
【００１７】
本発明の好ましい第１面によれば、前記樹脂組成物を利用して製造されたプリント基板が提供される。
【発明の効果】
【００１８】
本発明のプリント基板用樹脂組成物及びこれを用いたプリント基板は、靱性に優れ、信頼性、特に熱衝撃テストの際、円滑な熱応力緩和（ｒｅｌｅａｓｅ）によってデラミネーションやクラックを防止し、さらに一定水準の剥離強度を示し、特に多層プリント基板の層間絶縁層に使用するとき、熱的安全性及び機械的強度と靱性に優れて基板の信頼性を向上させることができる。
【図面の簡単な説明】
【００１９】
【図１】本発明に使用されるコア−シェル型のシリコンエラストマー粒子の構造を概略的に示した断面図である。
【発明を実施するための形態】
【００２０】
以下、本発明を添付図面に基づいてより詳細に説明する。
【００２１】
前述したように、本発明は、コア−シェル構造のシリコンエラストマー粒子を含む基板の層間絶縁樹脂組成物に関するもので、特に熱衝撃の後、デラミネーションやクラックの発生がなくて信頼性が高いものである。
【００２２】
また、本発明は、高剥離強度を示すとともに、熱的安全性及び機械的強度のような物性に優れ、硬化も調節可能であり、非ハロゲン化した難燃性樹脂組成物が提供される。
【００２３】
更に、本発明は、このような難燃性組成物を使用し、既存の基板製造工程を活用して、外層にビルドアップ絶縁材料が適用されたプリント基板を提供する。特に、前記プリント基板は、難燃性及び高剥離強度を示すとともに、最終絶縁材料の靱性が増加して熱衝撃信頼性に優れた特徴がある。
【００２４】
本発明の好適な一実施形態によるプリント基板用樹脂組成物は、複合エポキシ樹脂、硬化剤、硬化促進剤及び無機充填剤を含むものである。
【００２５】
本発明で使用される複合エポキシ樹脂は、平均エポキシ樹脂当量２００〜４００のＤＧＥＢＡ（ｄｉｇｌｙｃｉｄｙｌ ｅｔｈｅｒ ｏｆ ｂｉｓｐｈｅｎｏｌ Ａ）型エポキシ樹脂にコア−シェル構造のシリコンエラストマー粒子が分散されているビスフェノールＡ型エポキシ樹脂２０〜５０重量％、平均エポキシ樹脂当量１００〜３００のクレゾールノボラックエポキシ樹脂２０〜６０重量％、及び平均エポキシ樹脂当量４００〜８００のリン系エポキシ樹脂２０〜３０重量％を含むものである。
【００２６】
通常、シリコンエラストマー粒子を混合エポキシ樹脂に分散することは容易でない。よって、本発明では、最も汎用的なエポキシ樹脂であるビスフェノールＡ型エポキシ樹脂、特に、ＤＧＥＢＡ型エポキシ樹脂に、シリコンエラストマー粒子を分散させて用意したビスフェノールＡ型エポキシ樹脂を、他のノボラックエポキシ樹脂とリン系難燃性エポキシ樹脂と混合して使用することで均一な分散性とともに目的とする靱性を得ることができる。
【００２７】
前記ＤＧＥＢＡ型エポキシ樹脂は、例えば、下記化学式１で表現される化合物であることができるが、特にこれに限定されるものではない：
【００２８】
【化１】
2010254942.tif 000003
【００２９】
前記化学式１から分かるように、ＤＧＥＢＡ型エポキシ樹脂は、樹脂に存在するエポキシ官能基と２級アルコール性水酸基が反応性を持っているため、例えばエポキシ官能基及び／または水酸基による硬化反応を起こすことができる。また、ベンゼン核とイソプロリジンの強結合力でベンゼン核の自由回転が難しい。
【００３０】
一方、分子構造内のＣ−Ｏ−Ｃのエーテル結合は、耐薬品性と可塑性の特性を持ち、分子構造内の親水性の水酸基と疎水性の炭化水素の均一な配列は強接着力の特性を持つようにし、硬化後の電気的特性に優れている（電気絶縁性、耐電圧、低誘電率利用）。前述した特性は、重合程度（ｎ）によって違うことができる。
【００３１】
本発明で使用されるＤＧＥＢＡ型エポキシ樹脂は、平均エポキシ樹脂当量２００〜４００のものが好ましい。前記平均エポキシ樹脂当量が２００未満であれば、所望の物性を示しにくく、４００を超過すれば、溶媒に溶けにくく融点が高くなり制御しにくくなるので好ましくない。
【００３２】
一方、前記ＤＧＥＢＡ型エポキシ樹脂に分散されるシリコンエラストマー粒子は、図１に概略的に示すように、コア１１−シェル１２の構造を持ち、外側に反応性基１３を持つ。
【００３３】
前記コア−シェル型のシリコンエラストマー粒子１０は、エポキシマトリックスと化学結合を形成することもでき、機械的な力が硬化した樹脂に加わると、シリコンエラストマードメインから全方向に均等に分散することができる。
【００３４】
前記コア−シェル構造のシリコンエラストマー粒子の平均粒径は、０．１〜３μｍであることが、機械的特性及び分散的特性の面で好ましい。
【００３５】
前記ＤＧＥＢＡ型エポキシ樹脂に分散されるシリコンエラストマー粒子の含量は、２０〜６０重量％であることが好ましい。前記含量が２０重量％未満であれば、本発明で目的とする改善された靱性を得ることができず、６０重量％を超過すれば、分散が難しい。
【００３６】
前記ＤＧＥＢＡ型エポキシ樹脂にコア−シェル構造のシリコンエラストマー粒子が分散されているビスフェノールＡ型エポキシ樹脂は、複合エポキシ樹脂に２０〜５０重量％の含量で含まれる。前記含量が２０重量％未満であれば、所望の物性を得ることができず、含量が５０重量％を超過すれば、絶縁材料が壊れやすく、クラックが発生するので好ましくない。
【００３７】
前記樹脂は、２−メトキシエタノール、メチルエチルケトン（ＭＥＫ）、ジメチルホルムアミド（ＤＭＦ）などの混合溶媒に溶解させて使用することができる。
【００３８】
前記クレゾールノボラックエポキシ樹脂は、ノボラック形態のエポキシ樹脂であり、耐熱性の高い硬化物を得ることができ、形成された基板の熱的安全性を向上させることができる。前記クレゾールノボラックエポキシ樹脂の平均エポキシ樹脂当量は、１００〜３００であることが好ましく、複合エポキシ樹脂に２０〜６０重量％の含量で含まれることが好ましい。
【００３９】
前記クレゾールノボラックエポキシ樹脂の平均エポキシ樹脂当量が１００未満であれば、所望の物性を表しにくく、３００を超過すれば、溶媒に溶けにくく融点が高くなるため制御しにくい。
【００４０】
また、前記クレゾールノボラックエポキシ樹脂の含量が２０重量％未満であれば、所望の物性を得ることができず、６０重量％を超過すれば、電気的機械的性質が低下するため好ましくない。
【００４１】
前記樹脂は、２−メトキシエタノール、メチルエチルケトン（ＭＥＫ）などの混合溶媒に溶解させて使用することができるが、特にこれに限定されるものではない。
【００４２】
前記リン（ｐｈｏｓｐｏｒｕｓ）系エポキシ樹脂は、難燃性及び自己消火性に優れている。本発明では、プリント基板に難燃性を付与するために、リン系エポキシ樹脂を添加し、ハロゲンが含有されないため、環境に優しい難燃性基板を得ることができる。
【００４３】
前記リン系エポキシ樹脂は、平均エポキシ樹脂当量が４００〜８００であるものが好ましい。前記リン系エポキシ樹脂の平均エポキシ樹脂当量が４００未満であれば、所望の物性を示しにくく、８００を超過すれば、溶媒に溶けにくく融点が高くなるため制御しにくくなるので好ましくない。
【００４４】
また、前記リン系エポキシ樹脂は、複合エポキシ樹脂に２０〜３０重量％の含量で含まれる。前記リン系エポキシ樹脂の含量が、２０重量％未満であれば、所望の難燃性を付与しにくく、３０重量％を超過すれば、電気的機械的物性が低下するため好ましくない。
【００４５】
前記樹脂は、２−メトキシエタノール、メチルエチルケトン（ＭＥＫ）、ジメチルホルムアミド（ＤＭＦ）などの混合溶媒に溶解させて使用することができる。
【００４６】
本発明で使用される硬化剤は、ビスフェノールＡ系硬化剤であって、硬化性能及び接着強度を向上させることができる。
【００４７】
前記硬化剤の使用量は、前記複合エポキシ樹脂のエポキシ基の総混合当量に対して０．３〜１．５当量であることが好ましい。
【００４８】
前記硬化剤は、軟化点が１００〜１４０℃、水酸基当量が１００〜１５０であることが、所望の物性発現の面で一番好ましい。水酸基の当量が大きいというのはビスフェノールＡ系硬化剤の分子量が高いという意味であり、これによって軟化点も高くなる。通常、本発明で使用される硬化剤は、二つの水酸基の間にビスフェノール構造が一定の繰り返し単位であるものであり、当量が大きくなればエポキシ鎖同士を連結する硬化剤の分子量が大きくなることにより、最終硬化物の構造の緻密さが低下するので、前述したような適正水準の当量を持つ硬化剤を使用するのが良い。
【００４９】
一方、前記複合エポキシ樹脂のエポキシ基と前記硬化剤のフェノール性水酸基の割合は、１：０．７〜１：１．３であることが、所望の物性発現及び反応性の面で好ましい。
【００５０】
本発明によれば、硬化促進剤として、イミダゾール系化合物を使用することができ、また、例えば２−エチル−４−メチルイミダゾール、１−（２−シアノエチル）−２−アルキルイミダゾール、２−フェニルイミダゾール及びこれらの混合物の中で少なくとも１種を使用することができるが、これらに限定されるものではない。
【００５１】
前記硬化促進剤の使用量は、前記複合エポキシ樹脂１００重量部に対して０．１〜１重量部であることが好ましい。前記硬化促進剤の含量が０．１重量部未満であれば、硬化速度がめっきり低下し、未硬化も起こる可能性があり、１重量部を超過すれば、速硬化が起こるという問題点がある。
【００５２】
本発明で使用される無機充填剤は、エポキシ樹脂のみでなった硬化物に、機械的強度のような不足した物性を補強するために添加されるもので、例えばグラファイト（ｇｒａｐｈｉｔｅ）、カーボンブラック、ＣａＣＯ３及びクレー（ｃｌａｙ）の中でいずれか１種以上を選択することができる。好ましくは、前記無機充填剤はシランカップリング剤で表面処理されることができ、また、不規則な外形を持つことが、デスミア工程の間に不規則な外形を持つ無機充填剤がすり抜けて３次元構造を具現し、これにメッキ層がメッキされて機械的アンカリングを形成して高剥離強度を示すようになるため好ましい。
【００５３】
前記無機充填剤の使用量は、前記複合エポキシ樹脂１００重量部に対して１０〜３０重量部であることが好ましい。前記無機充填剤の使用量が１０重量部未満であれば、所望の機械的物性の向上を期待しにくく、３０重量部を超過すれば、所望の剥離強度を得ることができない。
【００５４】
その外にも、難燃補助剤をさらに添加して、相対的に高価のリン系難燃性エポキシ樹脂の含量を低めることができる。このような難燃補助剤として、リンが含有されているＡｌ２Ｏ３のような化合物を使用することができるが、特にこれらに限定されるものではない。
【００５５】
前述したような本発明の樹脂組成物を利用して基板を製造したとき、靱性及び剥離強度に優れた特性を得ることができる。
【００５６】
更に、本発明の樹脂組成物は、高剥離強度を持つことにより、例えば、携帯電話基板の最外層を既存のプリプレグ型からビルドアップ型に転換するにつれて、既存の圧着方法によって具現された剥離強度を、ビルドアップ工法を利用して、デスミア及びメッキ工程の後にも具現しなければならないが、このようなビルドアップ用層間絶縁層としての適用に好適である。
【実施例】
【００５７】
以下、下記の実施例及び比較例によって本発明をより具体的に説明するが、これによって本発明の範疇が限定されるものではない。
【００５８】
（実施例１）
平均粒径が約１μｍ、平均エポキシ樹脂当量が３０２のＤＧＥＢＡ型エポキシ樹脂にコア−シェル構造のシリコンエラストマー粒子が４０重量％分散されているビスフェノールＡ型エポキシ樹脂３７５ｇ、平均エポキシ樹脂当量が２０６のクレゾールノボラックエポキシ樹脂７５０ｇ、平均エポキシ樹脂当量が５９０の難燃性エポキシ樹脂３７５ｇ、６６．７重量％（溶媒：２−メトキシエタノール）ＢＰＡ（Ｂｉｓｐｈｅｎｏｌ−Ａ）ノボラック樹脂硬化剤９９２．７６ｇを添加した後、ＭＥＫ（Ｍｅｔｈｙｌ Ｅｔｈｙｌ Ｋｅｔｏｎｅ）２３９．５４ｇと２−メトキシエタノール５０１ｇの混合溶媒に常温で３００ｒｐｍで撹拌した後、２．５３μｍの粒度分布を持つ不規則な形状の無機充填剤を４４２．８５ｇ添加した後、４００ｒｐｍで３時間撹拌した。最後に、２−エチル−４−メチルイミダゾール０．２５重量部を添加した後、１時間撹拌して絶縁材料組成物を製造した。このように製造された絶縁材料組成物をＰＥＴフィルムにフィルムキャスティングしてロール状の製品に製造した。製造された製品を４０５ｍｍ×５１０ｍｍの大きさに切断し、通常の基板製造工程によって多層プリント基板を製造し、ソルダディップテスト（ｓｏｌｄｅｒ ｄｉｐ ｔｅｓｔ）（２６０℃、２０秒）によって外部デラミネーションの有無を確認し、横断面切断の後に内部クラック発生の有無を確認して、その結果を下記表１に示した。
【００５９】
（比較例１）
８５重量％（溶媒：２−メトキシエタノール）のビスフェノールＡ型エポキシ樹脂１４．９９ｇ、８５重量％（溶媒：２−メトキシエタノール）のクレゾールノボラックエポキシ樹脂７３．３３ｇ、ゴム変性型エポキシ樹脂１０ｇ、８５重量％（溶媒：２−メトキシエタノール）のリン系難燃性エポキシ樹脂３７．４８ｇ、及び６６．７重量％（溶媒：２−メトキシエタノール）アミノトリアジン系ノボラック硬化剤５６．５０ｇを添加した後、この混合物を９０℃で１時間３００ｒｐｍで撹拌した。続いて、０．６〜１．２μｍの粒度分布を持つ球形のシリカを７０．９３ｇ添加した後、４００ｒｐｍで３時間撹拌した。温度を常温に低めた後、２−エチル−４−メチルイミダゾール０．２５重量部を添加し、１時間撹拌して絶縁材料組成物を製造した。このように製造された絶縁材料組成物をＰＥＴフィルムにフィルムキャスティングしてロール状の製品に製造した。製造された製品を４０５ｍｍ×５１０ｍｍの大きさに切断し、通常の基板製造工程によって多層プリント基板を製造し、ソルダディップテスト（２６０℃、２０秒）によって外部デラミネーションの有無を確認し、横断面切断後の内部クラック発生の有無を確認し、その結果を下記表１に示した。
【００６０】
【表１】
2010254942.tif 000004
【００６１】
前記表１から分かるように、本発明による樹脂組成物を利用して製造されたプリント基板は延伸率に優れ、ソルダ衝撃テストの際に発生し得るデラミネーションや内部クラックが防止されて、優れた信頼性を持つ製品を得ることができた。
【００６２】
以上、本発明を具体的な実施例に基づいて詳細に説明したが、これは本発明を具体的に説明するためのもので、本発明によるプリント基板用樹脂組成物及びこれを用いたプリント基板はこれに限定されなく、本発明の技術的思想内で当該分野の通常の知識を有する者によって様々な変形や改良が可能であろう。本発明の単純な変形ないし変更はいずれも本発明の領域に属するものであり、本発明の具体的な保護範囲は特許請求範囲によって明確に決まるものである。
【産業上の利用可能性】
【００６３】
本発明は、コア−シェル構造のシリコンエラストマーを基板用樹脂組成物に導入することで、多層プリント基板の層間絶縁層として使用するとき、熱的安全性及び機械的強度と靱性に優れているとともに、基板の信頼性を向上させることができるプリント基板用樹脂組成物及びこれを用いたプリント基板に適用可能である。
【符号の説明】
【００６４】
１０    コア−シェル型のシリコンエラストマー粒子
１１    コア
１２    シェル
１３    反応性基
【図１】
2010254942.tif 000005